(57)【要約】【課題】低トルクでありながらも、グリース漏れを起こし難い転動装置を提供する。【解決手段】炭素数１６〜１８の芳香族アミンをグリース全量の１５〜２３質量％含有し、構造回復率が７９％以上であるグリース組成物により潤滑されている転動装置。【選択図】図１
2015224255.tif 000002
【特許請求の範囲】
【請求項１】
炭素数１６〜１８の芳香族アミンをグリース全量の１５〜２３質量％含有し、構造回復率が７９％以上であるグリース組成物により潤滑されていることを特徴とする転動装置。
【請求項２】
前記グリース組成物が、更にポリアルキレングリコール誘導体をグリース全量の１２〜２５質量％含有し、基油としてポリオールエステル油、アルキルジフェニルエーテル油及びポリアルキレングリコール油の何れか１種以上をグリース全量の６０〜７０質量％以上含有し、かつ、ちょう度が２６０〜３９０であることを特徴とする請求項1記載の転動装置。
【発明の詳細な説明】
【技術分野】
【０００１】
本発明は転動装置に関し、より詳細にはグリース漏れが少なく、低トルクの転動装置に関する。
【背景技術】
【０００２】
各種産業機械で使用されるモータは様々な慣用で運転されるため、モータの主軸を支持するために組み込まれる軸受には、使用される条件下で長期間使用可能な潤滑剤が求められている。また、近年の環境意識の高まりから、モータも高能率化が求められており、使用される軸受には低トルク化の要求が強い。
【０００３】
例えば、特許文献１では、流動点の低い基油を用い、増ちょう剤にはシクロヘキシル基と直鎖アルキル基及び分岐アルキル基を持つジウレアを用いることで、グリース組成物の流動性を高めている。また、特許文献２では、増ちょう剤にリチウム石けんとＮ−置換テレフタラミン酸金属塩を用い、基油を低粘度化するためにアルコールとエステル油とを用いることで、グリース組成物のトルク特性を向上させている。
【先行技術文献】
【特許文献】
【０００４】
【特許文献１】特開２０１２−１９７４０１号公報
【特許文献２】特開２００９−２２１３７７号公報
【発明の概要】
【発明が解決しようとする課題】
【０００５】
しかしながら、増ちょう剤はせん断を受けることによりその網目構造が変化し、グリース状態は初期と使用後とでは大きく変化する。また、せん断によって軟化したグリース組成物はトルクを低減するが、軟化した状態では軸受から漏れ出すという懸念点がある。
【０００６】
そこで本発明は、低トルクでありながらも、グリース漏れを起こし難い転動装置を提供することを目的とする。
【課題を解決するための手段】
【０００７】
上記課題を解決するために本発明は、下記の転動装置を提供する。
（１）炭素数１６〜１８の芳香族アミンをグリース全量の１５〜２３質量％含有し、構造回復率が７９％以上であるグリース組成物により潤滑されていることを特徴とする転動装置。
（２）前記グリース組成物が、更にポリアルキレングリコール誘導体をグリース全量の１２〜２５質量％含有し、基油としてポリオールエステル油、アルキルジフェニルエーテル油及びポリアルキレングリコール油の何れか１種以上をグリース全量の６０〜７０質量％以上含有し、かつ、ちょう度が２６０〜３９０であることを特徴とする上記（１）記載の転動装置。
【発明の効果】
【０００８】
本発明によれば、低トルクでありながらも、グリース漏れが抑えるられた長寿命の転動装置が得られる。
【図面の簡単な説明】
【０００９】
【図１】本発明の転動装置の一例である玉軸受を示す断面図である。
【図２】実施例１のせん断速度と見かけ粘度との関係を示すグラフである。
【図３】実施例３のせん断速度と見かけ粘度との関係を示すグラフである。
【図４】比較例１のせん断速度と見かけ粘度との関係を示すグラフである。
【図５】芳香族アミンの含有率と構造回復率との関係を示すグラフである。
【発明を実施するための形態】
【００１０】
以下、本発明に関して図面を参照して詳細に説明する。
【００１１】
本発明において転動装置の種類には制限はなく、例えば図１に示す玉軸受を例示することができる。図示される玉軸受は、外周面に内輪軌道面１ａが形成された内輪１と、内周面に外輪軌道面２ａが形成された外輪２との間に複数の玉３を保持器４により転動自在に保持したものであり、内輪１、外輪2及び玉３で形成される軸受空間にグリース組成物Ｇを充填し、一対のシール５，６で封止して構成されている。
【００１２】
本発明では、グリース組成物Ｇとして、構造回復率が高く、低トルクでもある下記特定組成のグリース組成物を用いる。グリース組成物の構造回復率は、せん断を受けて軟化した状態から、せん断を取り除いたときに元の硬さに戻るまでの回復のしやすさを表す指標であり、せん断前後の見かけ粘度から評価することができる。具体的には、レオメータにて、せん断速度０．０１〜９６０ｓ−１の範囲で見かけ粘度を２回測定し、その際、1回目を測定した後に５分間静置し、同じ条件にて２回目の見かけ粘度を測定する。そして、せん断速度１００ｓ−１における1回目の見かけ粘度の測定値と、２回目の見かけ粘度の測定値とから、下記式により構造回復率を求める。
構造回復率（％）＝（２回目の見かけ粘度測定値）／（１回目の見かけ粘度測定値）
×１００
【００１３】
構造回復率は高いほどグリース漏れを起こし難く、本発明では７９％以上、好ましくは８５％以上とする。
【００１４】
このような構造回復率とするために、基油に、炭素数８〜１８、好ましくは炭素数１６〜１８の芳香族アミンをグリース全量の１５〜２３質量％となる量配合する。
【００１５】
また、芳香族アミンとともに、ポリアルキレングリコール誘導体をグリース全量の１２〜２５質量％、好ましくは１３〜２５質量％となる量併用することにより、構造回復率がより高まる。
【００１６】
ポリアルキレングリコール誘導体は、下記（１）式で表される、
Ｙ−〔Ｏ−（ＥＯ）ｋ−（ＡＯ）ｍ−Ｈ〕ｎ  ・・・（１）
（式中、Ｙは水酸基を３〜６個有する多価アルコールから水酸基を除いた残基である。ＥＯはオキシエチレン基、ＡＯは炭素数４〜８のオキシアルキレン基であり、ＥＯとＡＯとはブロック状に結合しており、ｋは１〜５０、ｍは１〜５０であり、ＥＯの質量割合はＥＯとＡＯの合計量１００質量部に対し１０〜７５質量部である。また、ｎは３〜６である。）
【００１７】
ポリアルキレングリコール誘導体（Ａ）を芳香族アミン（Ｂ）ともに併用する場合、質量比で、（Ａ／Ｂ）比で１２／３２〜５／３とすることが好ましい。配合割合をこの範囲にすることにより、構造回復率を高めるのにより効果的となる。
【００１８】
一方、グリース組成物の基油には、２５℃で液状のエステル油、エーテル油またはポリアルキレングリコール油、もしくはこれらを混合して用いることが好ましい。尚、エステル油としてはポリオールエステル油等、エーテル油としてはアルキルジフェニルエーテル油等、ポリアルキレングリコール油としてはアルキルトリフェニルエーテル油等を挙げることができる。
【００１９】
また、基油は、低トルク化のために、４０℃における動粘度が１５〜３５ｍｍ２／ｓであることが好ましい。更に、基油の含有量は、グリース全量の６０〜７０質量％とすることが好ましい。
【００２０】
更に、グリース組成物には、本発明の範囲を損なわない範囲で、通常のグリース用添加剤を適量添加することができる。
【００２１】
上記のグリース組成物は、基油に、芳香族アミン及びポリアルキレングリコール誘導体を規定量、必要に応じて他の添加剤を適量添加し、加熱してこれらを完全に溶解させ、撹拌しながら室温まで冷却して得られる。尚、流動性とグリース漏洩を抑えるために、ちょう度は２６０〜３９０であることが好ましい。
【実施例】
【００２２】
以下に実施例及び比較例を挙げて本発明を更に説明するが、本発明はこれにより何ら制限されるものではない。
【００２３】
（実施例１〜５、比較例１〜６）
表１に示すように、基油にポリアルキレングリコール誘導体を加えて７０℃にて均一に溶解させた後、芳香族アミンまたは脂肪族アミンを徐々に加えて１００〜１２０℃に加熱して溶解させた後、撹拌しながら２５℃まで冷却して、試験グリースを調製した。また、各試験グリースのちょう度を、表記の通りに調整した。尚、比較例には市販のウレアグリースを用いた。
【００２４】
そして、試験グリースについて、下記の（１）構造回復率及び（２）トルクを測定した。
【００２５】
（１）構造回復率測定
直径２５ｍｍのパラレルプレートを用い、ギャップ０．５ｍｍの間に試験グリースを満たし、３０℃においてせん断速度０．０１〜９６０ｓ−１の範囲で見かけ粘度を２回測定し、その際に1回目の測定後５分間静置し、同じ条件にて2回目の見かけ粘度を測定した。そして、せん断速度１００ｓ−１における1回目の見かけ粘度の測定値と2回目の見かけ粘度の測定値とから、下記式により構造回復率を求めた。
構造回復率（％）＝（２回目の見かけ粘度測定値）／（１回目の見かけ粘度測定値）
×１００
【００２６】
結果を表１、並びに図２に実施例１、図３に実施例3、図４に比較例１の試験グリースの見かけ粘度の測定結果をグラフ化して示す。また、図５に、芳香族アミンの含有量と構造回復率との関係を示す。尚、図５のプロット「▲」は比較例を示す。
【００２７】
（２）トルク測定
深溝玉軸受（内径２５ｍｍ、外径６２ｍｍ、幅１７ｍｍ）に、試験グリースを軸受空間の３５体積％を占める量封入し、回転数３０００ｍｉｎ−１、ラジアル荷重９８Ｎ、室温にてトルクを測定した。回転初期の最大トルクを起動トルク、回転後１４〜１５分におけるトルクの平均値を動トルクとした。結果を表1に、比較例１に対する相対値で示す。
【００２８】
【表１】
2015224255.tif 000003
【００２９】
表1に示すように、各実施例では本発明に従う試験グリースを封入したことにより、構造回復率が高い一方で、起動トルク及び動トルクを低減した軸受が得られている。
【００３０】
また、図２〜４に示すように、実施例１及び実施例３の試験グリースは1回目と２回目とで見かけ粘度の差がウレアグリースに比べて格段に小さく、構造回復性に優れることがわかる。
【００３１】
更に、図5に示すように、芳香族アミンの含有量が１５〜２５質量％の範囲で高い構造回復率が得られている。
【符号の説明】
【００３２】
１  内輪
２  外輪
３  玉
４  保持器
５，６  シール
Ｇ  グリース組成物
【図１】
2015224255.tif 000004
【図２】
2015224255.tif 000005
【図３】
2015224255.tif 000006
【図４】
2015224255.tif 000007
【図５】
2015224255.tif 000008